본 발명 의 2 차 전지 용 음극 활물질 은 상기 와 같 은 저 결정 성 탄소 와 심재 탄소 재료 를 혼합 하 여 상압 에서 10 분 동안 고속 으로 건식 교반 한 후 , 900 내지 1200 ℃ 의 온도 에서 1 내지 2 시간 동안 1 차 소성 하 고 , 1900 내지 2400 ℃ 의 온도 에서 1 내지 2 시간 동안 2 차 소성 하 고 , 분급 하 여 미분 을 제거 함 으로써 제조 할 수 있 다 . 이렇게 표면 이 피복 된 심재 탄소 재료 는 심재 탄소 재료 의 에지 ( edge ) 부분 의 일부 또는 전부 가 저 결정 성 탄소 에 의하 여 피복 될 수 있 다 .